一般式がREB22XC4YN1Z-6<X<6、-3<Y<3、-1<Z<1、REは、Sc、Y、Ho、Er、Tm、Luからなる群から選ばれる少なくとも1種の希土類元素で示される、三斜晶系または菱面体系であり、900K以上でn型のゼーベック係数、低熱伝導率を示す、炭素、窒素をドープしてなる希土類多ホウ化物系n型熱電変換材料を使用したn型熱電変換素子。この発明は、以上の通りの事情に鑑みてなされたものであり、従来そのような希土類多ホウ化物には得られていない新しい機能として、高温900K以上で優れたn型の熱電的性質を有する新しい機能を示す多ホウ化物を使用したn型熱電変換素子を提供することを目的としている。本発明者らは多ホウ化物がクラスター固体として低い熱伝導率を持つことに注目して、また、伝導機構がホッピング則に従うために高温で急速に抵抗率が低くなることにも注目して、高温における熱電材料の可能性を考えた。また、これまで存在しないn型の特性を持ち得る多ホウ化物化合物群として、層状化合物に特に注目した。良く規定された非ドープの状態で、希土類金属の層が異なる数のホウ素クラスターの層で隔てられている化合物群として、三斜晶系のRE1-xBl7CN0≦x≦0.4特許文献2と菱面体系のRE1-XB22C3-yN1-z0≦x≦0.7、0≦y≦2、0≦z≦1特許文献3とが存在するが、我々は驚くべきことに、これら関連する化合物群において、組成の変化により、通常のp型に加えて高温に至るまで優れたn型の特性が現れることを知見したものである。例えば、RE1-XB22C3-yN1-zは、x=0.7、y=0.2、z=1の値では、p型の特性を示すことが明らかにされた図1が、本発明で規定する組成領域、すなわち、組成領域をREB22XC4YN1Z-6<X<6、-3<Y<3、-1<Z<1に設定することによって、高温に至るまで優れたn型の特性を示すことを知見した図2。本発明は、以上の知見に基づいてなされたものである。本発明の一側面によれば、一般式がREB22XC4YN1Z-6<X<6、-3<Y<3、-1<Z<1、REは、Sc、Y、Ho、Er、Tm、Luからなる群から選ばれる少なくとも1種の希土類元素で示される、三斜晶系または菱面体系であり、900K以上でn型のゼーベック係数、低熱伝導率を示す、炭素、窒素をドープしてなる希土類多ホウ化物系n型熱電変換材料を使用したn型熱電変換素子が与えられる。以上詳しく説明した通り、本発明は、炭素、窒素をドープしてなる新規な希土類多ホウ化物を使用したn型熱電変換素子を提供するものであり、これによって高温900K以上のn型の熱電変換材料を使用したn型熱電変換素子が提供される。この多ホウ化物は融点も高く、高温2000Kに至るまで安定であり、温度上昇に伴い熱電材料としての性能が高くなるので、900K以上で使用できる高温のn型熱電材料や高温と同時に酸性雰囲気下でも使用できるn型熱電材料としての応用が可能になった。一般式がREB22XC4YN1Z-6<X<6、-3<Y<3、-1<Z<1、REは、Sc、Y、Ho、Er、Tm、Luからなる群から選ばれる少なくとも1種の希土類元素で示される、三斜晶系または菱面体系であることを特徴とする、高温900K以上でn型のゼーベック係数、低熱伝導率を示す、炭素、窒素をドープしてなる希土類多ホウ化物系n型熱電変換材料を製造する好ましい反応プロセスを以下に示す。反応プロセス1:希土類元素に対するホウ素の比が22X-6<X<6で、希土類元素に対する炭素の比が4Y-3<Y<3で、希土類元素に対する窒素の比が1Z-1<Y<1となるように、既知の希土類ホウ化物REB2、REB4、REB6、REB12等にホウ素と炭素と窒化ホウ素を混合し、その混合物を真空下または不活性ガス下で1500°C以上1900°C以下で固相反応する。なお、固相反応はホットプレス下の加圧下W気圧0<W<40000で行うこともありえる。反応プロセス2:2段階の反応を行う。希土類元素に対するホウ素の比がV4<V<15となるように、希土類酸化物RE2O3にホウ素を混合し、その混合物を真空下で1200°C以上2200°C以下で固相反応する。酸素がホウ素によって還元されて得られたREBV-3/2を用いて、希土類元素に対するホウ素の比が26X-10<X<10で、希土類元素に対する炭素の比が4Y-3<Y<3で、希土類元素に対する窒素の比が1Z-1<Y<1となるように、REBV-3にホウ素と炭素と窒化ホウ素を混合し、その混合物を真空下で1500°C以上1900°C以下で固相反応する。なお、固相反応はホットプレス下の加圧下W気圧0<W<40000で行うこともありえる。上記開示した反応プロセスによって、本発明の炭素、窒素をドープしてなる希土類多ホウ化物の合成例と得られた生成物の同定結果を示す。合成例:まず、Ho2O3粉末とB粉末とを、Hoに対するBの比が8となる割合重量で混合し、これを加圧成形し、真空中、1500°Cで4時間反応焼結した。得られた焼結体酸素がホウ素により還元されてHoB5の組成の燒結体であるを粉砕して、Hoに対するBの比が29で、Hoに対するCの比が4になるようにBとCを添加して混合し、これを加圧成形したものを真空中、1700°Cで10時間加熱した。得られた生成物を化学分析した結果、[B]/[Ho]=22、[C]/[Ho]=2、[N]/[Ho]=1となり、HoB22XC4YN1ZX=0、Y=-2、Z=0のほぼ所望の組成と近似するホルミウム多ホウ化物が得られたことが確認された。そして、これを粉末X線回折によって結晶を同定した結果、格子定数a=5.62Å、c=44.68Åの三斜晶系に属することが指数付けされた。以下に実施例を示し、さらにこの発明について詳しく説明する。実施例1:既知の希土類ホウ化物REB6に、希土類元素に対するホウ素の比が22X-6<X<6かつ窒素の比が1Z-1<Z<1となるようにホウ素粉末のアモルファスホウ素と窒化ホウ素を混合し、希土類元素に対する炭素の比が4Y-3<Y<3となるように炭素とを混合し、その混合物を不活性ガス下で1600°Cで10時間固相反応した。得られた焼結体について高温に至るまで熱電特性について測定を行った。その結果、一般式REB22XC4YN1Z-6<X<6、-3<Y<3、-1<Z<1で示されてなる化合物は、n型特性を示し、1000K以上においても絶対値58μV/K以上の高いゼ-ベック係数を示し、高温に行くほど上昇して行くことが観測されたので高温900K以上で使用するn型の熱電材料としての応用が可能になった。そして、このREB22XC4YN1Z-6<X<6、-3<Y<3、-1<Z<1は硝酸、硫酸下でも安定であることが確認された。これにより将来的には劣悪な環境、例えば、惑星無人探索等における発電システムとしての使用も考えられる。ちなみに、木星の月Europa上などにおいては硫酸が充満している環境であるといわれている。本発明による希土類多ホウ化物はそのような環境下でも長期間にわたって安定に機能しえ、n型の熱電材料として魅力的な特性が備わった化合物であるので、本発明に先んじて開発された高温安定性と耐酸性を有してなるp型多ホウ化物特許文献1と組み合わせて、pn接合におけるn型熱電変換素子として設計可能である。勿論、この発明は、以上の例によって限定されることはない。細部については様々な様態が可能であることは言うまでもない。